(57)【要約】【課題】環境大気や室内空気のような日常湿度状況下において、ホルムアルデヒドを長期にわたって効率的に捕捉できるホルムアルデヒド捕捉材を提供すること。【解決手段】多孔質炭素材料に尿素を担持させたホルムアルデヒド捕捉材であり、好ましくは、尿素と共に酸性試薬を担持させる。【選択図】図２
2020124699.tif 000002
【特許請求の範囲】
【請求項１】
多孔質炭素材料に尿素を担持させたことを特徴とするホルムアルデヒド捕捉材。
【請求項２】
多孔質炭素材料にさらに酸性試薬を担持させたことを特徴とする請求項１記載のホルムアルデヒド捕捉材。
【請求項３】
酸性試薬が、硝酸であることを特徴とする請求項２記載のホルムアルデヒド捕捉材。
【請求項４】
多孔質炭素材料が、繊維状活性炭であることを特徴とする請求項１〜３のいずれか記載のホルムアルデヒド捕捉材。
【請求項５】
多孔質炭素材料が、不活性ガス下で焼成されたものであることを特徴とする請求項１〜４のいずれか記載のホルムアルデヒド捕捉材。
【請求項６】
多孔質炭素材料の焼成温度が、１５０〜１５００℃、かつ焼成時間が０．５〜５時間であることを特徴とする請求項５記載のホルムアルデヒド捕捉材。
【請求項７】
請求項１〜６のいずれか記載のホルムアルデヒド捕捉材を備えたことを特徴とするエアフィルター。
【請求項８】
尿素濃度１〜１０ｗ/ｖ％の溶液に多孔質炭素材料を浸漬した後、該多孔質炭素材料をろ過して表面に付着した溶液を除去し、乾燥して、前記多孔質炭素材料の主として細孔内壁に尿素を担持させることを特徴とするホルムアルデヒド捕捉材の製造方法。
【発明の詳細な説明】
【技術分野】
【０００１】
本発明は、大気中などに存在するホルムアルデヒドを捕捉するホルムアルデヒド捕捉材に関する。
【背景技術】
【０００２】
ホルムアルデヒド（ＨＣＨＯ）は、化学物質過敏症、アレルギー性の接触皮膚炎を引き起こす等の有害性が高いアレルゲンの１つである。ホルムアルデヒドは、合成原料として製造される他、石炭、重油等の燃焼、自動車排気ガスから排出される。また、自動車排気ガスから大気中に放出された炭化水素類から光化学反応で生成することが知られている。さらに、住宅家具や壁材などの樹脂や接着剤として、又はプラスチック類の原料等として多量に利用されている。ホルムアルデヒドは、揮発性が高いため、換気が不十分な住宅、車内等の居住空間では高濃度になりやすく、生活空間におけるアレルギーや健康影響を引き起こすシックハウスが大きな問題となっており、効果的な削減技術の確立が求められている。
【０００３】
現在まで、その削減対策としては、ホルムアルデヒドを酸化分解し、無害化する酸化チタンや鉄イオンを、住宅の建材にコーティングする技術が注目されている（例えば、特許文献１参照）。しかし、酸化チタンは太陽光が必要であり、酸化チタン塗布面は通気性が悪く、空気との接触効率が極めて低いという問題がある。さらに、不完全酸化により未知の有害化学物質を生成、放出することが大きな問題である。
【０００４】
浄化技術としては、その他にも、活性炭、イグサ、茶カテキンなどを用いた捕捉材の研究が行われてきたが（例えば、特許文献２参照）、ホルムアルデヒドを長期にわったって効率的に捕捉できるものは開発されていない。
【０００５】
さらに、ホルムアルデヒドは、尿素に極僅かながら捕捉される性質を有することから、ペイント剤に尿素を混合した捕捉剤も検討されてきたが、湿度０％の状況下でホルムアルデヒドを極僅かに捕捉できるものの、日常の生活環境における湿度状況下(以下、日常湿度状況下ということがある)では、その性能はほとんど発揮されなかった。また、長期にわたってホルムアルデヒドを補足できるものではなかった。
【先行技術文献】
【特許文献】
【０００６】
【特許文献１】特開２００７−０１６４６０号公報
【特許文献２】特開２００２−１２６０５９号公報
【発明の概要】
【発明が解決しようとする課題】
【０００７】
本発明の課題は、環境大気や室内空気のような日常湿度状況下において、ホルムアルデヒドを長期にわたって効率的に捕捉できるホルムアルデヒド捕捉材を提供することにある。
【課題を解決するための手段】
【０００８】
本発明者らは、生活に悪影響を及ぼすホルムアルデヒドの捕捉手段について種々の検討を重ねた結果、繊維状活性炭（Activated Carbon Fiber；ＡＣＦ）等の活性炭のような多孔質炭素材料に尿素を担持した材料を用いることにより、環境大気や室内空気のような日常湿度状況下において、ホルムアルデヒドを長期にわたって効率的に捕捉できることを見いだし、本発明を完成するに至った。さらに、尿素に加えて硝酸を担持させることにより、その捕捉能力がさらに向上することを見出した。
【０００９】
すなわち、本発明は、以下のとおりのものである。
［１］多孔質炭素材料に尿素を担持させたことを特徴とするホルムアルデヒド捕捉材。
［２］多孔質炭素材料にさらに酸性試薬を担持させたことを特徴とする［１］記載のホルムアルデヒド捕捉材。
［３］酸性試薬が、硝酸であることを特徴とする［２］記載のホルムアルデヒド捕捉材。
［４］多孔質炭素材料が、繊維状活性炭であることを特徴とする［１］〜［３］のいずれか記載のホルムアルデヒド捕捉材。
［５］多孔質炭素材料が、不活性ガス下で焼成されたものであることを特徴とする［１］〜［４］のいずれか記載のホルムアルデヒド捕捉材。
［６］多孔質炭素材料の焼成温度が、１５０〜１５００℃、かつ焼成時間が０．５〜５時間であることを特徴とする［５］記載のホルムアルデヒド捕捉材。
［７］［１］〜［６］のいずれか記載のホルムアルデヒド捕捉材を備えたことを特徴とするエアフィルター。
［８］尿素濃度１〜１０ｗ/ｖ％の溶液に多孔質炭素材料を浸漬した後、該多孔質炭素材料をろ過して表面に付着した溶液を除去し、乾燥して、前記多孔質炭素材料の主として細孔内壁に尿素を担持させることを特徴とするホルムアルデヒド捕捉材の製造方法。
【発明の効果】
【００１０】
本発明のホルムアルデヒド捕捉材は、環境大気や室内空気のような日常湿度状況下においても、ホルムアルデヒドを長期にわたって効率的に捕捉できる。
【図面の簡単な説明】
【００１１】
【図１】実施例におけるホルムアルデヒド通気試験（室内試験）に用いた装置の説明図である。
【図２】室内試験（相対湿度０％）における、尿素を担持したホルムアルデヒド捕捉材（ピッチ系）の担持尿素濃度（尿素溶液濃度）とホルムアルデヒドの捕捉能力の関係を示す図である。
【図３】本発明のホルムアルデヒド捕捉材のホルムアルデヒド捕捉の原理を説明する図である。
【図４】室内試験（相対湿度０％）における、多孔質炭素材料以外の材料（尿素担持、未担持）及び多孔質炭素材料（尿素未担持）のホルムアルデヒドの捕捉能力を示す図である。
【図５】室内試験（相対湿度０％）における、尿素及び硝酸を担持したホルムアルデヒド捕捉材（ピッチ系）のホルムアルデヒドの捕捉能力を示す図である。
【図６】室内試験（相対湿度０％）における、尿素及び硝酸を担持したホルムアルデヒド捕捉材（セルロース系）のホルムアルデヒドの捕捉能力を示す図である。
【図７】室内試験（相対湿度４０％）における、尿素を担持したホルムアルデヒド捕捉材（ピッチ系）のホルムアルデヒドの捕捉能力を示す図である。
【図８】室内試験（相対湿度４０％）における、尿素及び硝酸を担持したホルムアルデヒド捕捉材（ピッチ系）のホルムアルデヒドの捕捉能力を示す図である。
【発明を実施するための形態】
【００１２】
本発明のホルムアルデヒド捕捉材は、多孔質炭素材料に尿素、必要に応じて硝酸等の酸性試薬を担持させたことを特徴とする。本発明において多孔質炭素材料に尿素を担持しているとは、多孔質炭素材料に尿素が物理的及び／又は化学的に付着していることをいう。本発明の捕捉材においては、主として多孔質炭素材料の細孔内壁に尿素が担持される（図３参照）。
【００１３】
すなわち、本発明のホルムアルデヒド捕捉材は、多孔質炭素材の外部表面を基本的に利用せず、多孔質炭素材の細孔内に尿素等の試薬を添着させて、ホルムアルデヒドを捕捉する技術である。多孔質炭素材の細孔内に担持された尿素等の試薬は、細孔内の炭素と半結合した化学形態を取ると考えられる。ホルムアルデヒドは、この細孔内に進入、濃縮された後、細孔から溢れ出て行く過程（スピルオーバー）で、細孔内に添着された試薬と反応して高効率で捕捉される。硝酸等の酸性試薬は、ホルムアルデヒドと細孔内の尿素が反応した生成物を、より安定化させるために作用する。すなわち、尿素のアミノ基がホルムアルデヒドと反応してイミンを形成、安定化するが、その反応後のイミンが、アミノ基に戻ってホルムアルデヒドを再放出しないようにするために、硝酸等の酸性試薬が作用する。
【００１４】
したがって、本発明のホルムアルデヒド捕捉材は、日常湿度状況下においても、ホルムアルデヒドを長期にわたって効率的に捕捉できる。例えば、相対湿度１０％以上、好ましくは２０％以上、より好ましくは３０％以上、さらに好ましくは４０％以上の環境下においても有効である。したがって、本発明のホルムアルデヒド捕捉材は、日常環境下のガスや空気に含まれるホルムアルデヒドを除去するエアフィルターのフィルタ材料として好適であり、特に、空気清浄機、エアコン、除湿機等のエアフィルターのフィルタ材料として好適である。その他、カーテン、室内の壁、家具の内壁、自動車内のマット、椅子のシート等の生活用品の材料として用いることができる。
【００１５】
＜多孔質炭素材料＞
本発明の多孔質炭素材料は、尿素を担持するための細孔を有している。多孔質炭素材料としては、繊維状、粒状、粉末状等の活性炭を挙げることができ、本発明の効果をより有効に発揮することができることから、繊維状活性炭（活性炭素繊維，ＡＣＦ）が好ましい。活性炭としては、ピッチ系、セルロース系、ポリアクリロニトリル系（ＰＡＮ系）、フェノール樹脂系、植物由来系等いずれの由来のものであってもよいが、これらの中でも、本発明の効果をより有効に発揮することができることから、ピッチ系、セルロース系が好ましい。
【００１６】
本発明の多孔質炭素材料は、例えば、比表面積が３００〜３０００ｍ２／ｇ程度であることが好ましい。また、細孔分布における最大ピークの細孔径（ＮＬＤＦＴ法）が、０．６〜６．０ｎｍであることが好ましく、０．６〜４．０ｎｍであることがより好ましく、１．０〜２．０であることがさらに好ましい。また、細孔径が制御され、一定範囲に調整されたものが好ましく、例えば、細孔分布範囲（ＮＬＤＦＴ法）が１５ｎｍ以下であることが好ましく、１０ｎｍ以下であることがより好ましく、８ｎｍ以下であることがさらに好ましい。これらの測定は、例えば、ガス吸着法により行うことができる。
【００１７】
特に、繊維状活性炭は、直径が５〜３０μｍ程度で微細で表面積が大きく、細孔径のピークが１．５〜２．０ｎｍ付近にあって、細孔が制御されており、粒状活性炭等に比べてミクロ孔が多い。したがって、本発明の効果が顕著に現れるため、担体として好適である。
【００１８】
本発明の多孔質炭素材料は、未焼成のものであってもよいが、窒素ガス、アルゴンガス等の不活性ガス下で焼成されたものであることが好ましい。
【００１９】
焼成時間としては、多孔質材料に付着した酸素元素等を除去することができればよく、焼成温度にもよるが、例えば、０．５〜５時間程度が好ましく、０．５〜２時間がより好ましい。また、焼成温度としては、１５０〜１５００℃が好ましく、３００〜１５００℃がより好ましく、３００〜１２００℃がさらに好ましく、６００〜１２００℃が特に好ましい。
【００２０】
不活性ガス下で焼成することにより、多孔質炭素材料が有する酸素元素（カルボキシル基、カルボニル基、ヘテロ環）や、窒素元素（ヘテロ環）や、水素元素を分解し、離脱させる。また、炭素材料の疎水性、尿素との親和性、及びホルムアルデヒドの捕捉性を向上させる。特に、６００℃以上で焼成することにより、多孔質炭素材料の細孔径の変化、積層した黒鉛結晶構造に進むための炭素プレート同士の収縮、亀裂などにより、物性が変化することから、尿素との親和性が向上し、ホルムアルデヒドの捕捉能が向上する。
【００２１】
＜尿素＞
本発明の尿素は、化学式（ＮＨ２）２ＣＯで示される物質であり、市販品を使用することができる。尿素は、他のアミン類と比べて価格が安く、かつ、安全性が高いため、これを含む本発明のホルムアルデヒド捕捉材は、エアフィルターのフィルタ材料や生活用品の材料として好適である。また、尿素は、種々のガスが含まれる環境下においても、かかるガスとの反応による新たな物質（ホルムアルデヒド、アセトアルデヒドを含む）生成が起きないことから、安全、無害であり、日常環境下における使用に好適である。
【００２２】
本発明のホルムアルデヒド捕捉材における尿素含有量としては、本発明の効果を有効に発揮できる量であれば特に制限されるものではなく、例えば、多孔質炭素材料１ｇに対して、５０〜３００ｍｇが好ましく、５０〜２００ｍｇがより好ましく、１２０〜１８０ｍｇがさらに好ましい。
【００２３】
＜酸性試薬＞
本発明のホルムアルデヒド捕捉材においては、尿素に加えて酸性試薬を多孔質炭素材料に担持させることが好ましい。これにより、ホルムアルデヒドをより効果的、かつ長期にわたって捕捉することができる。
【００２４】
本発明の酸性試薬としては、硝酸、塩酸、硫酸、酢酸等を例示することができる。これらの中でも、本発明の効果をより有効に発揮することができることから、酸素元素をもつ不安定な化合物（酸化力が強い化合物）が好ましい。すなわち、硝酸が好ましい。硝酸等の酸性試薬は、イミンとの水素結合により、イミンを安定化させる。
【００２５】
本発明のホルムアルデヒド捕捉材における酸性試薬の含有量としては、担持された尿素に対して、１０〜６０ｍｏｌ％が好ましく、２０〜４０ｍｏｌ％がより好ましく、３０〜４０ｍｏｌ％がさらに好ましい。酸性試薬として硝酸を用いる場合、その含有量としては、例えば、多孔質炭素材料１ｇに対して、２０〜１００ｍｇが好ましく、２０〜７０ｍｇがより好ましく、３０〜６０ｍｇがさらに好ましい。
【００２６】
＜担持方法＞
多孔質炭素材料に尿素、酸性試薬等の担持試薬を担持（添着）させる方法としては、担持試薬を溶解させた溶液（担持試薬溶液）に多孔質炭素材料を浸漬する方法や、担持試薬溶液を多孔質炭素材料に噴霧する方法等を挙げることができる。多孔質炭素材料の細孔内壁に担持試薬を均一かつ十分に担持させることができる点から、浸漬する方法が好ましい。浸漬時間としては、所望の量を担持できれば特に制限されるものではなく、例えば、１〜７２時間程度であり、６〜２４時間程度が好ましい。尿素及び酸性試薬の両者を用いる場合、別々の溶液を用いて別個に担持させてもよいし、両者を溶解した溶液を用いて一度に担持させてもよい。
【００２７】
溶液を調製する際の溶媒としては、尿素及び酸性試薬が溶解するものであれば特に制限されるものではなく、水や水溶性有機溶媒を挙げることができる。安全性等の点から、水、含水エタノールが好ましい。
【００２８】
ここで、担持試薬溶液は、多孔質炭素材料の表面に試薬が残存しないように（細孔を塞がないように）、希薄な濃度とすることが好ましい。尿素濃度としては、０．１〜２０ｗ/ｖ％が好ましく、１〜１０ｗ/ｖ％がより好ましく、１〜７ｗ/ｖ％がさらに好ましく、１〜５ｗ/ｖ％が特に好ましく、１〜３ｗ/ｖ％が最も好ましい。また、酸性試薬濃度としては、０．１〜１０ｖ/ｖ％が好ましく、０．３〜８ｖ/ｖ％がより好ましく、０．５〜５ｖ/ｖ％がさらに好ましく、０．５〜３ｖ/ｖ％が特に好ましい。
【００２９】
浸漬後、吸引ろ過（真空ろ過）等により、多孔質炭素材料の表面に付着した試薬溶液をできる限り除去して、試薬が細孔入口を塞がないようにする。すなわち、主として多孔質炭素材料の細孔内に試薬が担持されるようにする。好ましくは、実質的に多孔質炭素材料の細孔内のみに試薬が担持されるようにする。具体的には、例えば、濡れた多孔質炭素材料をろ過器に入れて、平板等の押圧部材で押圧して圧縮しながら、吸引ろ過を行う。
【００３０】
乾燥方法としては、試薬溶液の溶媒（水など）を除去できる方法であれば特に制限されるものではなく、例えば、自然乾燥、大気中又は不活性ガス中での１００℃以下の加熱乾燥、減圧乾燥等を挙げることができる。
【００３１】
本発明のホルムアルデヒド捕捉材は、相対湿度４０％の実施例の条件下で、破過時間が５時間以上であることが好ましく、７時間以上であることがより好ましく、１０時間以上であることがさらに好ましく、３０時間以上であることが特に好ましい。
【実施例】
【００３２】
本発明の実施例を以下に示すが、本発明の範囲はこれに限定されるものではない。
【００３３】
１．ホルムアルデヒド捕捉材（試料）の調製
＜多孔質炭素材料の調製＞
多孔性炭素材料として、賦活処理が異なる石炭ピッチ系ＡＣＦであるＯＧ５Ａ、ＯＧ１５Ａ（共に大阪ガスケミカル株式会社製）を用いた。具体的には、ＯＧ５Ａを窒素ガス気流下で３００℃で１時間、８００℃で１時間焼成したもの（ＯＧ５Ａ−Ｈ３００、ＯＧ５Ａ−Ｈ８００）、及びＯＧ１５Ａを１１００℃で１時間焼成したもの（ＯＧ１５Ａ−Ｈ１１００）を調製した。
また、多孔質炭素材料として、セルロース系ＡＣＦであるＳ１６００（ＳＴＡＣＦ社（中国上海）製）を用いた。具体的には、Ｓ１６００を窒素ガス気流下で１１００℃で１時間焼成したもの（Ｓ１６００−Ｈ１１００）を調製した。
【００３４】
＜担持試薬溶液の調製＞
担持試薬溶液として、所定濃度（ｗ／ｖ％）の尿素水溶液と、所定濃度（ｗ／ｖ％）の尿素及び所定濃度（ｖ／ｖ％）の硝酸の混合水溶液を調製した。
【００３５】
＜ホルムアルデヒド捕捉材の調製＞
調製したＡＣＦを各担持試薬溶液に２４時間浸漬させ、ＡＣＦに担持試薬を含浸させた。含浸後、ろ過を行い、さらに、７５℃で２４時間減圧乾燥させて、目的とするホルムアルデヒド捕捉材（試料）を得た。
以下、例えば、尿素１ｗ／ｖ％の溶液で調製したＯＧ５Ａ−Ｈ３００を、ＯＧ５Ａ−Ｈ３００（尿素１％）と称し、尿素１ｗ／ｖ％及び硝酸２ｖ／ｖ％の混合溶液で調製したＯＧ５Ａ−Ｈ３００を、ＯＧ５Ａ−Ｈ３００（尿素１％＋硝酸２％）と称する。
【００３６】
２．試験
＜室内におけるホルムアルデヒド通気試験＞
（試験方法）
室内におけるホルムアルデヒド通気試験を以下のように行った。
試料は、それぞれ内径８ｍｍのガラス管内に０．０５ｇ量充填し、相対湿度（ＲＨ）０％の乾きガス状況下（バブリング水通過なし）及び４０％の加湿ガス状況下（バブリング水通過）において、酸素２１％を含む１０ｐｐｍのホルムアルデヒドを１００ｍｌ／分でガラス管内の試料に通気させた（図１）。試料通気後のホルムアルデヒドの濃度は検知管（株式会社ガステック製、Ｎｏ．９１Ｌ、Ｎｏ．９２Ｌ）により測定した。
【００３７】
（結果）
［相対湿度（ＲＨ）０％］
ＯＧ１５Ａ−Ｈ１１００（尿素１％）、ＯＧ１５Ａ−Ｈ１１００（尿素２％）、ＯＧ１５Ａ−Ｈ１１００（尿素５％）、ＯＧ１５Ａ−Ｈ１１００（尿素１０％）について、ＲＨ０％におけるホルムアルデヒド通気試験を行った結果を図２に示す。
【００３８】
図２に示すように、尿素水溶液の濃度が１、２、５ｗ／ｖ％と高くなるにつれて通気から破過開始までの時間（破過開始時間）は長くなり、捕捉能力は向上しているが、１０ｗ／ｖ％になると破過開始時間は１ｗ／ｖ％のものより短くなった。尿素水溶液の濃度が１０ｗ／ｖ％において破過開始時間が短くなるのは、図３に示すように、ホルムアルデヒドは多孔質炭素材料の細孔に担持された尿素に捕捉されるが（図３中（ａ））、細孔の一部が尿素で塞がれるためと考えられる（図３中（ｂ））。したがって、尿素の担持量は、多孔質炭素材料の細孔の大きさ等を考慮して決定することが好ましい。
【００３９】
比較例として、（１）合成ゼオライト（ＨＳ-３２０：富士フイルム社製）（未担持）、（２）合成ゼオライト（尿素２％）、（３）ＯＧ１５Ａ（未担持）、（４）ＯＧ１５Ａ−Ｈ１１００（未担持）、（６）石英ウール（尿素２％）についても、同様に試験を行った。その結果を図４に示す。なお、あわせて実施例に係る（５）ＯＧ１５Ａ−Ｈ１１００（尿素２％）の結果も示す。
【００４０】
図４に示すように、（１）合成ゼオライト（未担持）及び（２）合成ゼオライト（尿素２％）は、僅かにホルムアルデヒドを捕捉したが、何れも破過開始時間は０時間であった。微細孔をもつゼオライトに尿素を担持してもその捕捉能力は殆どないことがわかった。なお、合成ゼオライトに尿素及び硝酸を担持したものについても、同様に、破過開始時間は０時間であった（不図示）。
【００４１】
また、（３）ＯＧ１５Ａ（未担持）及び（４）ＯＧ１５Ａ−Ｈ１１００（未担持）も、僅かにホルムアルデヒドを捕捉したが、何れも破過開始時間は約１０分と非常に短かった。
（６）石英ウール（尿素２％）は、ホルムアルデヒドをまったく捕捉（除去）できなかった。
【００４２】
次に、（３）ＯＧ１５Ａ−Ｈ１１００（尿素２％＋硝酸１％）及び（４）ＯＧ１５Ａ−Ｈ１１００（尿素３％＋硝酸１％）について、ＲＨ０％におけるホルムアルデヒド通気試験を行った結果を図５に示す。なお、比較例として、（１）ＯＧ１５Ａ−Ｈ１１００（未担持）と、参考例（ポジティブコントロール）として、（２）ＯＧ１５Ａ−Ｈ１１００（尿素２％）の結果もあわせて示す。
【００４３】
図５に示すように、尿素に加えて硝酸を担持した（３）ＯＧ１５Ａ−Ｈ１１００（尿素２％＋硝酸１％）は、その捕捉効果が２４時間持続しており、（２）ＯＧ１５Ａ−Ｈ１１００（尿素２％）の１６．６時間よりもさらに捕捉効果が持続していた。さらに、（４）ＯＧ１５Ａ−Ｈ１１００（尿素３％＋硝酸１％）は、その捕捉効果が３９時間持続しており、（３）ＯＧ１５Ａ−Ｈ１１００（尿素２％＋硝酸１％）の２４時間よりもさらに捕捉効果が持続していた。
【００４４】
次に、ピッチ系ＡＣＦに代えて、セルロース系ＡＣＦであるＳ１６００−Ｈ１１００（尿素３％＋硝酸１％）について、ＲＨ０％におけるホルムアルデヒド通気試験を行った結果を図６に示す。あわせてピッチ系ＯＧ１５Ａ−Ｈ１１００（尿素３％＋硝酸１％）の結果を示す。
【００４５】
図６に示すように、多孔質炭素材料としてピッチ系ＡＣＦを用いた場合と同様、セルロース系ＡＣＦにおいても、ホルムアルデヒドを長期にわたって捕捉できることがわかる。
【００４６】
［相対湿度（ＲＨ）４０％］
ＯＧ１５Ａ−Ｈ１１００（尿素２％）について、ＲＨ４０％におけるホルムアルデヒド通気試験を行った結果を図７に示す。ＲＨ０％の場合の結果もあわせて示す。
【００４７】
図７に示すように、ＯＧ１５Ａ−Ｈ１１００（尿素２％）は、ＲＨ４０％でも破過時間は１０時間と長く、長期にホルムアルデヒドを捕捉できた。
【００４８】
ＯＧ１５Ａ−Ｈ１１００（尿素２％＋硝酸３％）について、ＲＨ４０％におけるホルムアルデヒド通気試験を行った結果を図８に示す。ＲＨ０％の場合の結果もあわせて示す。
【００４９】
図８に示すように、ＯＧ１５Ａ−Ｈ１１００（尿素２％＋硝酸３％）は、ＲＨ４０％の条件下で破過時間は１７時間であった。通常は湿度の影響により捕捉率が低下し、破過時間も短くなるが、ＲＨ０％のとき（１２時間）よりも破過時間が延びており、予想外の結果が得られた。
【００５０】
現在、日常湿度状況下でホルムアルデヒドを十分に捕捉できる材料はほとんどないのが現状であるが、本発明のホルムアルデヒド捕捉材は、日常湿度状況下でホルムアルデヒドを十分に捕捉できるものであることから、エアフィルター等への実用化が期待できる。
【産業上の利用可能性】
【００５１】
本発明のホルムアルデヒド捕捉材は、有害性の高いアレルゲンの１つであるホルムアルデヒドを吸着できることから、産業上有用である。
【図１】
2020124699.tif 000003
【図２】
2020124699.tif 000004
【図３】
2020124699.tif 000005
【図４】
2020124699.tif 000006
【図５】
2020124699.tif 000007
【図６】
2020124699.tif 000008
【図７】
2020124699.tif 000009
【図８】
2020124699.tif 000010